중합체 성 백 시트 및 유리 와 중합체 ( a ) 기반 캡슐 화제 를 갖 는 라미 네이트 의 경우 ( 여기 서 , 백 시트 의 중합체 는 하 기 제시 된 것 과 같 았 음 ) , 진공 라미 네이션 은 4 분 의 배기 시간 , 이후 상부 챔버 압력 800 mbar 로 6 분 의 가압 시간 의 라미 네이션 프로그램 을 사용 하 여 145 ℃ 에서 발생 하 였 다 .